(57)【特許請求の範囲】
【請求項１】
ａ）  少なくとも８０重量％の４，４’−ＭＤＩを含むポリイソシアネート配合物；
ｂ１）ＥＯが末端ＥＯ及び／又はランダムＥＯとして存在し、全ＥＯ含有率が少なくとも５０重量％である、２〜６の平均公称ヒドロキシ官能価を有する、ポリオキシエチレン−ポリオキシプロピレンポリオール；
ｂ２）ＥＯが末端ＥＯ及び／又はランダムＥＯとして存在し、全ＥＯ含有率が２０〜５０重量％であり、少なくとも５０％の第一ヒドロキシ含有率を有し、２〜６の平均公称ヒドロキシ官能価を有する、−ＰＯ−ＰＯ／ＥＯ−ＥＯ型のポリオキシエチレン−ポリオキシプロピレンポリオール、ここで、−ＰＯ−ＰＯ／ＥＯ−ＥＯ型ポリオールとは、最初にＰＯブロック、次いでランダムに分布したＰＯ及びＥＯのブロック、さらに次いでＥＯブロックを有するポリオールである；
ｂ３）少なくとも５０％の第一ヒドロキシ含有率、１０〜２０重量％のＥＯ含有率、２〜６の平均公称ヒドロキシ官能価を有する、ポリオキシエチレン−ポリオキシプロピレンポリオール；
これらのポリオールｂ１、ｂ２及びｂ３は、ｂ１、ｂ２、及びｂ３の合計重量に基づく次の比率、ｂ１：４０〜９０重量％、ｂ２：５〜６０重量％、ｂ３：０〜２０重量％に従って反応される；
ｃ）水；及び
ｄ）本質的に既知の添加剤及び助剤；
を反応させることによって、７０〜１２０のＮＣＯ指数で高レジリエンスの軟質ポリウレタンフォームを調製するためのプレポリマー法であって、ポリイソシアネートプレポリマーが２０重量％より低いＮＣＯ値を有する、前記方法。
【請求項２】
前記ポリオールｂ１、ｂ２及びｂ３が、ｂ１、ｂ２、及びｂ３の合計重量に基づいて、ｂ１：５０〜８０重量％、ｂ２：１０〜４０重量％、ｂ３：０〜１０重量％の比率で反応される、請求項１に記載の方法。
【請求項３】
前記ポリオールｂ１、ｂ２及びｂ３の官能価が２〜４である、請求項１または２に記載の方法。
【請求項４】
前記ポリオールｂ１ないしｂ３が、更に分散された粒子を含む、請求項１〜３のいずれか１項に記載の方法。
【請求項５】
前記プレポリマーのＮＣＯ値が、７〜１５重量％である、請求項１〜４のいずれか１項に記載の方法。
【発明の詳細な説明】
【０００１】
本発明は、高レジリエンスフォームを製造するための方法、及び前記の方法において有用である反応系に関する。
【０００２】
Ｂｌｅｙｓ等の欧州特許出願公開ＥＰ−Ａ−０５４７７６５は、高い配合量の４，４’−ＭＤＩをＥＯ−リッチな（ＥＯに富んだ）ポリオールと反応させることを含む高レジリエンスフォームを製造するための方法を開示している。このようにして得られたフォームは、良好な特性を示すが、この方法は二つの主要な欠点に悩まされる。第１の欠点は、この方法を大規模で使用する場合、この方法は、必然的に非常に高い粘度を有する全プレポリマーを使用することとなり、加工を困難にすることである。予備重合の程度を低下させることは、フォームが独立気泡になる傾向にある。第２の欠点は、この方法が、１０ないし２０重量％のＥＯ（一般的に末端にある）含有率を有するポリオールの存在に対して非常に敏感であることである。このポリオールは、殆んど全ての種類のフォームにおいて使用されることが起こり、そして従って製造装置（器具）は常にこのポリオールをある程度含んでいるものである。従ってこの特許の方法を行う場合、使用する前に装置を極めて徹底的に洗浄する必要がある。
【０００３】
Ｃｈａｆｆａｎｊｏｎに付与された米国特許第５５９４０９７号は、ＰＯ−ＰＯ／ＥＯ−ＥＯの構造を有する、特定的なポリオールを開示している。一つの例では、このポリオールとＥＯ−リッチなポリオールとの混合物を使用している。得られたフォームは、不良な品質であると報告されている。
【０００４】
国際特許出願公開ＷＯ９４／２４１８３は、少なくとも８５重量％の４，４’−ＭＤＩ及び２５ないし５０重量％より少ないオキシエチレン基を含むポリオール配合物を含むポリイソシアネートを使用する軟質ポリウレタンフォームの調製を開示しており；プレポリマーも同様に使用することができる。５０重量％までのみの他のポリオールを使用することができる。
【０００５】
Ｔｒｅｂｏｕｘ等に付与された米国特許第５６７７３６１号は、イソシアネートを、ＥＯ−リッチなポリオール、末端ＥＯを含む伝統的ポリオール、及びポリマーポリオールを含む特定のポリオール配合物と反応させることを含む、高レジリエンスフォームを製造するための方法を開示している。然しながらこの方法は、少量のＥＯ−リッチなポリオールを使用する。
【０００６】
本発明は、これらの問題を解決し、そしてＥＯ−リッチなポリオール（２０％より低いＥＯ含有率）に対して敏感ではなく、そして実行が容易な方法を提供し、そして容易に加工可能な反応系を提供することを目標とする。本発明は、更に高いレジリエンス、低い圧縮永久歪み値、低いヒステリシス損失（２０％より低い）を持ち、そしてラテックスのような感触を持つフォームを提供することを目標とする。
【０００７】
従って本発明は、７０−１２０、好ましくは７０−１１０のＮＣＯ指数で、高レジリエンス軟質ポリウレタンフォームを、
ａ）少なくとも８０重量％の４，４’−ＭＤＩを含むポリイソシアネート配合物；
ｂ１）ＥＯが末端ＥＯ及び／又はランダムＥＯとして存在し、全ＥＯ含有率が少なくとも５０重量％である、２−６の平均公称ヒドロキシ官能価を有する、ポリオキシエチレン−ポリオキシプロピレンポリオール；
ｂ２）ＥＯが末端ＥＯ及び／又はランダムＥＯとして存在し、全ＥＯ含有率が２０−５０重量％間であり、少なくとも５０％の第一ヒドロキシ含有率を有する、２−６の平均公称ヒドロキシ官能価を有する、ポリオキシエチレン−ポリオキシプロピレンポリオール；
ｂ３）少なくとも５０％の第一ヒドロキシ含有率を有し、そして１０ないし２０重量％のＥＯ含有率を有する、２−６の平均公称ヒドロキシ官能価を有する、ポリオキシエチレン−ポリオキシプロピレンポリオール；
これらのポリオールｂ１、ｂ２及びｂ３は、ｂ１、ｂ２、及びｂ３の混合した重量に基づく次の比率、ｂ１：４０−９０重量％、ｂ２：５−６０重量％、ｂ３：０−２０重量％に従って反応する；
ｃ）水；及び
ｄ）本質的に既知の添加剤及び助剤；
を反応させることによって調製するためのプレポリマー法を提供し、そしてここにおいてポリイソシアネートプレポリマーは、２０重量％より低いＮＣＯ値を有する。
【０００８】
本発明は、更にＡ）ポリイソシアネートを本発明のポリオール配合物の一部と反応させることによって得られる、ポリイソシアネートプレポリマー、及びＢ）本発明のポリオール配合物の残部及び水を含むイソシアネート反応性成分を含む反応系に関する。
【０００９】
本発明の文章において、以下の用語がいかなる場合でも使用された場合、以下の意味を有する：
１）イソシアネート指数又はＮＣＯ指数：
ＮＣＯ基を、配合物中に存在するイソシアネート反応性水素原子で割ったパーセントで与えられる比：
［ＮＣＯ］×１００    （％）
［活性水素］
言い換えれば、ＮＣＯ指数は、配合物中に使用されたイソシアネート反応性水素の量と反応するために、理論的に必要なイソシアネートの量に対する、配合物中で実際に使用されたイソシアネートのパーセントを表現する。
【００１０】
本明細書中で使用されるイソシアネート指数は、イソシアネート成分及びイソシアネート反応性成分が関係する、実際の発泡工程の観点から考慮されていることは注目すべきである。改質ポリイソシアネート（当技術においてカシ−又はセミ−プレポリマー及びプレポリマーとして呼ばれるようなイソシアネート誘導体を含み）を製造する準備工程において消費されるいかなるイソシアネート基も、又は改質ポリオール又はポリアミンを製造するためにイソシアネートと反応したいかなる活性水素も、イソシアネート指数の計算には含めない。実際の発泡段階で存在する、遊離イソシアネート基及び遊離イソシアネート反応性水素（使用される場合、水のそれを含んで）のみが考慮される。
【００１１】
２）イソシアネート指数の計算の目的のために本明細書中で使用される“イソシアネート反応性水素原子”の表現は、ポリオール、ポリアミン及び／又は水の形で反応性配合物中に存在する、ヒドロキシル及びアミンの水素原子の合計を指し；これは、実際の発泡工程におけるイソシアネート指数を計算する目的にために、一つのヒドロキシル基は、１個の反応性水素を含むと考え、一つの第一又は第二アミン基は、１個の反応性水素を含むと考え、そして一つの水分子は、２個の反応性水素を含むと考えることを意味する。
【００１２】
３）反応系：ポリイソシアネート成分が、イソシアネート反応性成分から分離されて容器中に保持されている成分の組み合せ。
４）本明細書中で使用される“ポリウレタンフォーム”の表現は、一般的に、ポリイソシアネートを、イソシアネート反応性水素含有化合物と、発泡剤を使用して反応させることによって得られるような気泡製品を示し、そして特に水を反応性発泡剤として得られる気泡製品を含む（水とイソシアネート基との反応を含み、尿素結合及び二酸化炭素を得て、そしてポリウレア−ウレタンフォームを得る）。
【００１３】
５）“平均公称ヒドロキシル官能価”の用語は、実際上はこれはしばしばある程度の末端の不飽和のために僅かに少ないものであるが、その調製に使用される開始剤の平均官能価（分子当たりの活性水素原子の数）であるという仮定に基づいた、ポリオール配合物の平均官能価（分子当たりのヒドロキシル基の数）を示すために本明細書中で使用される。ポリオールの平均当量は、平均分子量をこの平均公称ヒドロキシル官能価で割ったものである。
【００１４】
６）“平均”の用語は、数による平均を示すために使用される。
７）“高レジリエンス”の用語は、ＩＳＯ  ８３０７に従って測定される、少なくとも４０％のレジリエンスを有するフォームのようなものを規定することを意図する。
【００１５】
本出願においてポリオールを説明する次の方法が使用される：ＰＯ−ＥＯポリオールは、最初に開始剤、続いてＥＯブロックに結合したＰＯブロックを有するポリオールである。ＰＯ−ＰＯ／ＥＯポリオールは、最初にＰＯブロック、そして次いでランダムに分布されたＰＯ及びＥＯのブロックを有するポリオールである。ＰＯ−ＰＯ／ＥＯ−ＥＯポリオールは、最初にＰＯブロック、次いでランダムに分布されたＰＯ及びＥＯのブロック、そして次いでＥＯのブロックを有するポリオールである。ＰＯ−ＥＯポリオールは、最初にＰＯブロック、そして次いでＥＯブロックを有するポリオールである。上記の説明において、ポリオールの唯一の尾部が説明され（開始剤から見て）；公称ヒドロキシ官能価は、何個のこのような尾部が存在するものであるかを決定するものである。
【００１６】
プレポリマー中に使用されるポリイソシアネートは、少なくとも８０重量％の４，４’−ＭＤＩ（メチレンジフェニルイソシアネート）を含む。
残りの部分は、その異性体、そのより高い官能価のオリゴマー、その変種、又はいかなる他のイソシアネート（ＴＤＩのような）をも含むことができる。異性体は、２，４’−ＭＤＩ及び／又は２，２’−ＭＤＩであることができる。オリゴマーは、例えば２より大きいイソシアネート官能価を有する高分子ＭＤＩのように既知である。その変種は、カルボジイミド、ウレトンイミン、イソシアヌレート、ウレタン、アロファネート、尿素及び／又はビウレット基を含む既知の変種である。最も好ましいイソシアネートは、純粋な４，４’−ＭＤＩ（４重量％より低い異性体含有率）、４，４’−ＭＤＩと高分子ＭＤＩの混合物、４，４’−ＭＤＩとウレトンイミン及び／又はカルボジイミド及び／又はウレタン改質ＭＤＩである。
【００１７】
ポリイソシアネートは、慣用的な方法、例えば少量のイソホロンジアミンのようなアミンをポリイソシアネートに加えることによって調製された、分散された尿素粒子及び／又はウレタン粒子を含むことができる。
【００１８】
プレポリマーは、当業者にとって既知の標準的な方法によって得られる。ＮＣＯ値は、２０重量％より低く（２０重量％値は含まれない）、例えば７ないし２０重量％、好ましくは１５重量％より低い。好ましい範囲は７ないし１５重量％である。
【００１９】
ポリオールｂ１は、ＥＯに富んだポリオールである。これは、既知の方法で調製することができる。これは、ＥＯがランダム、末端、又は両方であることができるＰＯ及びＥＯを含む。好ましくはＥＯは、主としてランダムである。ＥＯ含有率は、５０重量％より大きい（存在する全オキシアルキレン単位に対して）。
【００２０】
ポリオールｂ２は、ＰＯ−ＰＯ／ＥＯ−ＥＯ型、又はＰＯ／ＥＯ−ＥＯ型、或いはＰＯ−ＥＯ型の構造を有することができる。全ＥＯ含有率は、２０ないし５０重量％（存在する全オキシアルキレン単位に対して）、好ましくは２１ないし４５％である。ポリオールｂ２は、ポリオール中の第一及び第二ヒドロキシル基に基づいて、少なくとも５０％、好ましくは少なくとも７０％の第一ＯＨ含有率を有する。ＰＯ−ＰＯ／ＥＯ−ＥＯ型ポリオールにおいて、第１のＰＯブロックは、好ましくは２０ないし７５重量％のＰＯ単位を含む。末端及びランダムＥＯの両方を含むこれらのポリオールｂ２）において、末端ＥＯ／ランダムＥＯの重量比は、好ましくは１：３ないし３：１である。ＰＯ−ＰＯ／ＥＯ−ＥＯ型の構造を有するポリオールは、特にＣｈａｆｆａｎｊｏｎ等の米国特許第５５９４０９７号の教示に従って製造することができる。−ＰＯ／ＥＯ−ＥＯ型の構造を有するポリオールは、特にＨｏｓｔｅｔｔｌｅｒの米国特許出願公開ＵＳ−Ａ−４５５９３６６の教示に従って製造することができる。ポリオールｂ２）の一つの例は、末端ＥＯ含有率が１０−２０重量％のものである。
【００２１】
ポリオールｂ３）は、所望によるポリオールである。これは既知の方法によって調製することができる。これは、少なくとも５０％、好ましくは少なくとも７０％の第一ヒドロキシ含有率を有する。これは、ＥＯがランダム、末端、又は両方のいずれかであることができる各種の構造（ＰＯ−ＥＯ、ＰＯ／ＥＯ、等）であることができる。ＥＯ含有率は、１０ないし２０重量％（存在する全オキシアルキレン単位に対して）である。好ましいポリオールは、ＥＯが末端ＥＯとして存在するものである。
【００２２】
これらのポリオールｂ１、ｂ２及びｂ３の公称官能価は、２ないし６の間、好ましくは２ないし４の間に含まれる。
これらのポリオールｂ１、ｂ２及びｂ３の平均当量は、一般的に１０００ないし４０００、好ましくは１５００ないし３５００の間に含まれる。
【００２３】
ポリオールは、ポリオールの混合した重量に基づいて表現される、以下の比率に従って本方法中で反応させられる：
ｂ１：４０−９０％、好ましくは５０−８０重量％
ｂ２：  ５−６０％、好ましくは１０−４０重量％
ｂ３：  ０−２０％、好ましくは０−１０重量％。
【００２４】
それぞれの成分ｂ１、ｂ２及びｂ３は、混合物を構成することができる。
分散材料が更に存在することができる。これは、ポリマー改質ポリオールとして知られ、そして例えばＳＡＮ、ＰＩＰＡ（重付加ポリイソシアネート）又はＰＨＤ（ポリ尿素懸濁物）を含む。
【００２５】
本発明によって特に興味あるポリマー改質ポリオールは、スチレン及び／又はアクリロニトリルの、ポリ（オキシエチレン／オキシプロピレン）ポリオール中のｉｎ  ｓｉｔｕ重合によって得られる産物、及びポリイソシアネート及びアミノ−又はヒドロキシ−官能性化合物（トリエタノールアミンのような）間の、ポリ（オキシエチレン／オキシプロピレン）ポリオール中のｉｎ  ｓｉｔｕ反応によって得られる産物である。固体含有率（全ポリオールの重量ｂ１＋ｂ２＋ｂ３に基づく）は、広い範囲で、例えば５ないし５０％で変化させることができる。５０ミクロンより小さい分散ポリマーの粒子の大きさが好ましい。混合物も同様に使用することができる。
【００２６】
水が発泡剤として使用される。二酸化炭素は、必要な場合加えることができる。全ポリオール成分（予備反応した又は反応していない、即ち全出発ポリオール又は全出発イソシアネート反応性化合物）の重量に基づいて、１．０ないし１５％、好ましくは２ないし６重量％の水を使用することが適当であり、ここで水は二酸化炭素と関連して、所望により使用することができる。
【００２７】
他の慣用的な成分（添加剤及び／又は助剤）を、ポリウレタンの製造に使用することができる。これらは、触媒、例えば第三アミン及び有機スズ化合物、界面活性剤、架橋剤又は連鎖延長剤、例えばジオール、トリオール（ポリオールｂ３より小さい分子量を有する）及びジアミンのような低分子量化合物、防炎剤、例えばハロゲン化アルキルリン酸塩、充填剤並びに顔料を含む。気泡安定剤、例えばポリシロキサン−ポリアルキレンオキシドブロックコポリマーを使用して、フォームの気泡を安定化し又は制御することができる。
【００２８】
使用されるこれらの副次的成分の量は、必要とする産物の特質に依存するものであり、そしてポリウレタンフォームの技術者にとって公知の範囲内で変更することができる。
【００２９】
これらの成分、特にポリオールｂ１、ｂ２及びｂ３は、プレポリマーが先に示したＮＣＯ値に従って使用されることを条件に、いかなる順序ででも加えることができる。ポリオールは、一つずつ、又は分割して、いかなる順序で（例えば、ｂ１の一部、次いでｂ１の残部と全てのｂ２＋ｂ３、又は全てのｂ２次いで全てのｂ１次いで全てのｂ３）でも加えることができる。
【００３０】
一つの態様において、プレポリマーは、全てのポリオールｂ１により、そしてポリオールｂ２及びｂ３を含まずに得られ、次いでこれらは、樹脂側に加えられる。
【００３１】
ポリウレタンを形成する反応混合物の成分は、いかなる都合のよい方法ででもいっしょに混合することができ、例えば最後の混合工程でいっしょにされる必要がある成分の流れの数を減少するように、個々の成分をプレブレンドすることができる。一つの流れがポリイソシアネートプレポリマーを含み、そして第２の流れが反応混合物の他の全ての成分を含む、二つの流れの系を有することはしばしば好都合である。
【００３２】
軟質フォームは、成形又はスラブ材技術によって製造することができる。フォームは、好ましくは既知の熱又は常温成型法によって調製することができる。フォームは、家具及び自動車工業において、座席、クッション及びマットレスに使用することができる。
【００３３】
このようにして得られた軟質フォームは、例えば３０ないし８０ｋｇ／ｍ3、好ましくは３５ないし６５ｋｇ／ｍ3間を含む自由膨張密度を有する。これらのフォームは、約４５％より高い、好ましくは約５０％より高いレジリエンスを示す。
【００３４】
本発明は、更にポリイソシアネート及びポリオール配合物を反応させることによって、フォーム製造業者が所望するフォームを製造することを可能にするものである反応系を提供する。この方法は、しばしば各種の化学薬品から二つの配合物を適当な条件下で組み合わせることによって、製品を製造する顧客に比較的簡単な方法を提供する。ポリイソシアネート成分がプレポリマーであり、一方イソシアネート反応性成分は、ポリオールの残部を含む。この態様においては、いかなる組み合わせも予想される。これは特に次の可能性：プレポリマー中のｂ１＋ｂ２＋ｂ３の一部、次いでイソシアネート反応性成分中のｂ１＋ｂ２＋ｂ３の残部；ｂ１＋ｂ２の一部しかしｂ３は除く、次いでｂ１＋ｂ２の残部及び全てのｂ３；ｂ１＋ｂ３の一部しかしｂ２は除く、次いでｂ１＋ｂ３の残部及び全てのｂ２；全てのｂ１、次いで全てのｂ２＋ｂ３；全てのｂ２、次いで全てのｂ１＋ｂ３；ｂ１の一部、次いで全てのｂ２＋ｂ３と共にｂ１の残部；ｂ２の一部、次いで全てのｂ１＋ｂ３と共にｂ２の残部；等を包含する。一つの態様において、反応系は、Ａ）全てのｂ１ポリオールにより得られるプレポリマー並びにＢ）ポリオールの残部及び他の反応物を含む。
【００３５】
以下の実施例は、本発明を、それを制約することなく例示する。
他に明示されない限り、全ての部は、重量によって与えられる。
語彙
（全ての官能価は、公称官能価である）
ポリオールＡ  ＰＯ／ＥＯ、ＥＯをランダムとして持つ。ＥＯ含有率は７５重量％である。平均当量は１３３６である。官能価は３であり、ＯＨ値は４２ｍｇＫＯＨ／ｇである。
【００３６】
ポリオールＢ  ＰＯ−ＰＯ／ＥＯ−ＥＯ、全ＥＯ含有率は２８．６重量％である。末端ＥＯ含有率は１５重量％である。平均当量は２００４である。官能価は３であり、ＯＨ値は２８ｍｇＫＯＨ／ｇである。第一ＯＨ含有率は８７％である。
【００３７】
ポリオールＣ  ＰＯ−ＰＯ／ＥＯ−ＥＯ、全ＥＯ含有率は２１重量％である。末端ＥＯ含有率は１５重量％である。平均当量は２００４である。官能価は３であり、ＯＨ値は２８ｍｇＫＯＨ／ｇである。第一ＯＨ含有率は８３％である。
【００３８】
ポリオールＤ  ＰＯ／ＥＯ−ＥＯ、全ＥＯ含有率は２９．６重量％である。末端ＥＯ含有率は１５重量％である。平均当量は２００４である。官能価は３であり、ＯＨ値は２８ｍｇＫＯＨ／ｇである。第一ＯＨ含有率は８４％である。
【００３９】
ポリオールＥ  ＰＯ−ＥＯ、ＥＯを末端に持つ。ＥＯ含有率は１５重量％である。平均当量は２００４である。官能価は３であり、ＯＨ値は２８ｍｇＫＯＨ／ｇである。第一ＯＨ含有率は８１％である。
【００４０】
ポリオールＦ  トリエタノールアミン及びポリオールＥ中のウレトンイミン改質ＭＤＩからの、２０重量％の分散されたウレタン固体を持つ、ポリマーポリオール。
【００４１】
ポリオールＧ  ４４２の平均当量を有するＰＥＧ。官能価は３である。
イソシアネートＡ  純粋な４，４’−ＭＤＩ（官能価は２である）及びポリオールＡに基づくプレポリマー。官能価は２．１３である。ＮＣＯ値は７．９重量％である。
【００４２】
イシシアネートＢ  ７２．８重量％のＭＤＩ（これの２．０％は２，４’−及び２，２’である）及び２７．２重量％のウレトンイミン改質ＭＤＩを含む改質ＭＤＩ。官能価は２．１２である。ＮＣＯ値は２９．３重量％である。
【００４３】
Ｂ４１１３  界面活性剤、Ｇｏｌｄｓｃｈｍｉｄｔから入手。
Ｎｉａｘ  Ａ１  触媒、Ｕｎｉｏｎ  Ｃａｒｂｉｄｅから入手。
Ｄ３３ＬＶ  触媒、Ａｉｒ  Ｐｒｏｄｕｃｔｓから入手。
【００４４】
フォームを次の概要に従って製造する。ポリオール、触媒、界面活性剤及び水を、イソシアネートの添加に先立って混合する。ポリオール配合物及びイソシアネートを２０℃で８秒間混合してから発泡させる。自由膨張フォームを、２．５ｌないし１０ｌのプラスチックバケツ中で製造する。
【００４５】
フォームの特性を、以下の方法及び規格に従って測定した：
気泡の特質：
くぼみ（％）
ＦＲＤ（自由膨張密度）          ＩＳＯ  ８４５
発泡
クリーム時間（秒）
膨張完了（秒）
圧縮強度
ＣＬＤ  ４０％  （ｋＰａ）      ＩＳＯ  ３３８６−１
ヒステリシス損失（％）
圧縮永久歪み（厚み）            ＩＳＯ  １８５６
乾燥  ７５％  （％）
湿潤  ７５％  （％）
レジリエンス（％）              ＩＳＯ  ８３０７
引裂強さ（Ｎ／ｍ）              ＩＳＯ  ８０６７
最大
引張強さ（ｋＰａ）              ＩＳＯ  １７９８
伸び（％）
結果を以下の表に要約する。
【００４６】
【表１】
0004537638.tif 000002
【００４７】
【表２】
0004537638.tif 000003